(57)【要約】  熱間等方圧加圧（ＨＩＰ）のためのカプセル２を作成する方法であって、（ｉ）第１の金属シートを選択する工程と、（ｉｉ）第１のシートに成形処理、例えば、ダイ形成が施され、これによって、カプセルの第１の部材４ａを画定する工程と、（ｉｉｉ）第１の部材を１以上の他の部材に対して固定して、これによって、ＨＩＰのためのカプセルの少なくとも一部を画定する工程と、を備える、方法。
2021521348.tif 000002
【特許請求の範囲】
【請求項１】
熱間等方圧加圧（ＨＩＰ）のためのカプセルを作成する方法であって、
（ｉ）第１の金属シートを選択する工程と、
（ｉｉ）前記第１のシートに成形処理が施され、これによって、前記カプセルの第１の部材を画定する工程と、
（ｉｉｉ）前記第１の部材を１以上の他の部材に対して固定して、これによって、ＨＩＰのためのカプセルの少なくとも一部を画定する工程と、を備える、方法。
【請求項２】
（ｉ）の工程において選択された前記第１の金属シートは、少なくとも１ミリメートル（ｍｍ）の厚み、および、少なくとも０．２５平方メートル（ｍ２）、好ましくは、４ｍ２未満の表面積を有する、請求項１に記載の方法。
【請求項３】
（ｉｉ）の工程において、前記第１のシートに、ダイを使用した成形処理が施される、請求項１または２に記載の方法。
【請求項４】
同じダイを使用して複数の実質的に同一の第１の部材を製造する工程を備える、請求項３に記載の方法。
【請求項５】
（ｉｉ）の工程は、ダイを形成する工程を備える、請求項１〜４のいずれか１項に記載の方法。
【請求項６】
前記第１の部材は、溶接線または溶接された領域を含まず、および／または、前記第１の部材は、実質的に一定の厚みをその範囲に亘って有する、請求項１〜５のいずれか１項に記載の方法。
【請求項７】
前記第１の部材は、少なくとも３つの、好ましくは、少なくとも７つの外に向かった湾曲した領域を含む、請求項１〜６のいずれか１項に記載の方法。
【請求項８】
前記湾曲した領域の１または複数の形状は、半円である、請求項７に記載の方法。
【請求項９】
前記第１の部材は、部分的に円筒形、例えば、かまぼこ型である構成要素（Ａ）、部分的に円筒形、例えば、かまぼこ型である構成要素（Ｂ）、および部分的に円筒形、例えば、かまぼこ型である構成要素（Ｃ）を備える、請求項１〜８のいずれか１項に記載の方法。
【請求項１０】
前記第１の部材は、部分的に円錐台形、例えば、半円錐台状である構成要素（Ｄ）、および／または、部分的に円錐台形、例えば、半円錐台状である構成要素（Ｅ）、および／または、部分的に円錐台形、例えば、半円錐台状である構成要素（Ｆ）を備える、請求項１〜９のいずれか１項に記載の方法。
【請求項１１】
前記第１の部材は、構成要素（Ａ）、構成要素（Ｂ）、構成要素（Ｃ）、構成要素（Ｄ）、構成要素（Ｅ）、および構成要素（Ｆ）から選択される１対の隣接する構成要素の間に画定される外に向かった凸状の湾曲を含む、請求項９を引用する請求項１０に記載の方法。
【請求項１２】
前記第１の部材は、構成要素（Ａ）、構成要素（Ｂ）、構成要素（Ｃ）、構成要素（Ｄ）、構成要素（Ｅ）、および構成要素（Ｆ）から選択される１対の隣接する構成要素の間に画定される外に向かった凹状の湾曲を含む、請求項９を引用する請求項１０または請求項１１に記載の方法。
【請求項１３】
前記第１の部材は、複数の凸状の湾曲および複数の凹状の湾曲を含む、請求項１〜１２のいずれか１項に記載の方法。
【請求項１４】
前記第１の部材は、少なくとも３つ、好ましくは、少なくとも７つの屈曲部を含み、好ましくは、前記屈曲部の各々は、前記第１のシートを５°〜９０°の範囲の角度で曲げた結果である、請求項１〜１３のいずれか１項に記載の方法。
【請求項１５】
（ａ）第２の金属シートを選択する工程と、
（ｂ）前記第２のシートに成形処理が施され、これによって、前記カプセルの第２の部材を画定する工程と、を備える、請求項１〜１４のいずれか１項に記載の方法。
【請求項１６】
前記第２の部材は、溶接線または溶接された領域を含まず、および／または、前記第２の部材は、実質的に一定の厚みをその範囲に亘って有し、および／または、
前記第２の部材は、少なくとも３つの、好ましくは、少なくとも７つの外に向かった湾曲した領域を含み、および／または、
前記湾曲した領域の１または複数の形状は、半円であり、および／または、
前記第２の部材は、部分的に円筒形、例えば、かまぼこ型である構成要素（Ａ）、部分的に円筒形、例えば、かまぼこ型である構成要素（Ｂ）、および部分的に円筒形、例えば、かまぼこ型である構成要素（Ｃ）を備える、請求項１５に記載の方法。
【請求項１７】
前記第２の部材は、部分的に円錐台形、例えば、半円錐台状である構成要素（Ｄ）、および／または、部分的に円錐台形、例えば、半円錐台状である構成要素（Ｅ）、および／または、部分的に円錐台形、例えば、半円錐台状である構成要素（Ｆ）を備え、および／または、
前記第２の部材は、複数の凸状の湾曲および複数の凹状の湾曲を含み、および／または、
前記第２の部材は、少なくとも３つ、好ましくは、少なくとも７つの屈曲部を含み、好ましくは、前記屈曲部の各々は、前記第１のシートを５°〜９０°の範囲の角度で曲げた結果である、請求項１６に記載の方法。
【請求項１８】
前記第１の部材および前記第２の部材は、同一でも同一でなくてもよい、請求項１５〜１７のいずれか１項に記載の方法。
【請求項１９】
前記第１のシートおよび前記第２のシートに実質的に同一の処理が施されて実質的に同一の第１の部材および第２の部材が製造される、請求項１５〜１８のいずれか１項に記載の方法。
【請求項２０】
前記第１の部材および前記第２の部材の各々がシェルを画定し、前記シェルは、互いを固定して前記カプセルの少なくとも一部を画定し、前記第１の部材は、非線形であり、かつ実質的に単一の面内において延在する第１の延長端部を含み、前記第１の部材は、前記第１の延長端部と対蹠的に対向する第２の延長端部を含み、前記第２の延長端部は、非線形であり、かつ、前記第１の延長端部が延在する同じ面である前記単一の面において延在し、前記第２の部材は、非線形であり、かつ実質的に単一の面内において延在する第１の延長端部を含み、前記第２の部材は、前記第１の延長端部と対蹠的に対向する第２の延長端部を含み、前記第２の延長端部は、非線形であり、かつ、前記第１の延長端部が延在する同じ面である前記単一の面において延在し、前記方法の（ｉｉｉ）の工程において、前記第１の部材の前記第１の延長端部および前記第２の延長端部は、前記第２の部材の前記第１の延長端部および前記第２の延長端部に対して隣り合っており、隣り合った端部同士が溶接によってともに固定される、請求項１５〜１９のいずれか１項に記載の方法。
【請求項２１】
前記カプセルは、実質的に閉じた容器を画定し、前記閉じた容器は、前記容器の空所へのアクセスを可能するように配置されるオリフィスに関連する溶接線を除いて、前記閉じた容器を見るに際し外部から視認可能な１０よりも少ない、好ましくは、４よりも少ない溶接線を有する、請求項１〜２０のいずれか１項に記載の方法。
【請求項２２】
前記第１の部材および第２の部材または前記第１の部材および前記第２の部材を備えるアッセンブリ内に画定される空所内に構造体を配置する工程を備え、前記構造体は、円筒形の構成要素および／または円錐台形の構成要素を含む、請求項１〜２１のいずれか１項に記載の方法。
【請求項２３】
請求項１〜２２のいずれか１項に記載される例のとおり作成される、カプセル自体。
【請求項２４】
前記カプセルは、１以上の他の部材に固定された第１の部材を備え、これによって、ＨＩＰ加工のためのカプセルの少なくとも一部が画定され、前記第１の部材は、溶接線または溶接された領域を含まず、および／または、実質的に一定の厚みをその範囲に亘って有し、および／または、少なくとも３つ、少なくとも４つ、少なくとも５つ、少なくとも６つ、または少なくとも７つの外に向かった湾曲した領域を含み、１以上の湾曲した領域の、好ましくは、各々の形状は、部分的に円であり、例えば、弓形である、請求項２３に記載のカプセル。
【請求項２５】
部品（ＨＩＰ加工済み部品）を製造する方法であって、
（ｉ）請求項１〜２４のいずれか１項に記載されるようにカプセルを選択する工程と、
（ｉｉ）前記カプセルにＨＩＰ加工を施す工程と、を備える、方法。
【請求項２６】
好ましくは、請求項２５に記載される方法により作成される、ＨＩＰ加工済み部品自体。
【請求項２７】
前記ＨＩＰ加工済み部品は、そのＨＩＰ加工済み部品の外面において、画定された（または明らかな）、二つの平行で、軸上に延在する、完全に離された線または領域を含む、請求項２６に記載の部品。
【発明の詳細な説明】
【技術分野】
【０００１】
本発明は、部品に関するものであり、限定するものではないが、とりわけ、粉末冶金（ＰＭ）熱間等方圧加圧（ＨＩＰ）のためのカプセルを作成する方法に関する。発明は、また、カプセル自体、ＨＩＰ加工済み部品の製造方法およびＨＩＰ加工済み部品自体にも関する。
【背景技術】
【０００２】
粉末冶金（ＰＭ）熱間等方圧加圧（ＨＩＰ）法を利用して比較的複雑な形状の部品を製造することは周知である。ＨＩＰとは、金属シートのカプセルが包んで金属粉末の形状を画定し、次いで、それは、ＨＩＰによって圧縮されるという、均一な微細構造かつ機械的な特性を有する単一の部品を製造する確立された製造方法である。ＨＩＰのためのカプセルを成形するために、金属シートは切断され、および、折り曲げられてカプセルの部分が画定され、次いでこれらは、ともに溶接される。
【発明の概要】
【発明が解決しようとする課題】
【０００３】
しかしながら、カプセルを画定するために使用される溶接の回数が多いほど、一度の溶接が失敗するリスクがより大きくなり、よって、カプセルがＨＩＰ処理において使用できなくなる。加えて、カプセルを製造するために使用される溶接の回数が多いほど、製造されたカプセルが公差から外れるリスクがより大きくなる。それは、各溶接について、その箇所にある程度の誤りが存在するからである。追加的な圧着の各々は、潜在的な誤りを堆積させる。
【０００４】
ＨＩＰによって部品を製造するために使用されたカプセルに関連する他の問題は、以下に続く説明から明らかになるであろう。
上述した問題に対処することが発明の目的である。
【課題を解決するための手段】
【０００５】
発明の第１の態様に応じて、熱間等方圧加圧（ＨＩＰ）のためのカプセルを作成する方法が提供され、この方法は、
（ｉ）第１の金属シートを選択する工程と、
（ｉｉ）前記第１のシートに成形処理が施され、これによって、前記カプセルの第１の部材を画定する工程と、
（ｉｉｉ）前記第１の部材を１以上の他の部材に対して固定して、これによって、ＨＩＰのためのカプセルの少なくとも一部を画定する工程と、を備える。
【０００６】
（ｉ）の工程において、金属は、鋼を含んでもよく、限定されるものではないが、例えば、軟鋼、ステンレス鋼、または、アルミニウムである。この金属は、好ましくは、成形可能なものがよく、好ましくは、冷間成形に適したものがよい。この金属は、好ましくは、冷間圧延鋼を含む。
【０００７】
この金属、例えば、鋼は、少なくとも１００ニュートン毎平方ミリメートル（Ｎ／ｍｍ２）、好ましくは、少なくとも１５０Ｎ／ｍｍ２の最大降伏強度（Ｒｅ）を有する。最大降伏強度は、３００Ｎ／ｍｍ２未満であってもよく、好ましくは、２８０Ｎ／ｍｍ２未満である。
【０００８】
この金属、例えば、鋼は、３００Ｎ／ｍｍ２〜４００Ｎ／ｍｍ２の範囲の抗張力（Ｒｍ）を有してもよい。
（ｉ）の工程において選択された第１の金属シートは、少なくとも１ミリメートル（ｍｍ）、好ましくは、少なくとも２ｍｍの厚みを有する。厚みは、ダイの形状に応じて異なる。好ましくは５ｍｍ以下である。第１のシートは、好ましくは、実質的に平面状である。好ましくは、その範囲に亘って実質的に一定の厚みを有する。
【０００９】
第１の金属シートは、少なくとも０．２５平方メートル（ｍ２）、少なくとも０．５ｍ２、または、少なくとも１ｍ２の表面積を有する。表面積は、４ｍ２未満である。
（ｉｉ）の工程では、好適には、この工程において画定される第１の部材の外面における領域を画定するための所定の形状を有する、好適には、ダイを使用して、第１のシートに成形処理が施される。成形処理では、第１のシートに対して好適に力を加えて、ダイの中に押し込み、これによって、第１のシートがダイの形状を取り入れる。第１のシートに力を加えてそれをダイの中に押し込むに際し、液体が使用されてもよい。この方法は、同じダイを使用して複数（例えば、少なくとも３つ、少なくとも５つ、または少なくとも１０つ）の実質的に同一の第１の部材を製造する工程を含む。
【００１０】
方法における（ｉｉ）の工程は、好ましくは、第１の金属シートのダイによる成形を備える。成形処理は、曲げ成形、深絞り成形、スピン成形、およびハイドロフォーム成形から選択される。ハイドロフォーム成形が好ましい。
【００１１】
方法では、好ましくは、第１の部材を画定するために単一の金属シートが使用される。
第１の部材は、好ましくは、溶接線または溶接された領域を含まない。第１の部材は、好ましくは、一元である。第１の部材は、好ましくは、モノシリックである。第１の部材は、好ましくは、実質的に一定の厚みをその範囲に亘って有する。第１の部材は、好ましくは、少なくとも３つ、少なくとも４つ、少なくとも５つ、少なくとも６つ、または少なくとも７つの外に向かった（例えば、使用に際し第１の部材を組み入れたカプセルの外面を画定するための）湾曲した領域を含む。上述の湾曲した領域は、好ましくは、別個である。湾曲した領域のいくつかは、互いに隣接している。
【００１２】
１以上の湾曲した領域の、好ましくは、各々の形状は、部分的に円であり、例えば、弓形（または、とりわけ、半円）である。
第１の部材は、湾曲した構成要素（Ａ）を含む。湾曲は規則的または変則的である。湾曲は、その範囲に亘って一定の曲率半径、または、その範囲に亘って異なる曲率半径を有する。構成要素（Ａ）は、部分的に円筒形、例えば、かまぼこ型である。本明細書の文脈では、好適には、「かまぼこ型」の用語は、好適には、半円形の断面を有する半円筒形を参照する。構成要素（Ａ）は、少なくとも５０ｍｍの、例えば、少なくとも１００ｍｍの曲率半径を有する。曲率半径は、１０００ｍｍ未満であり、例えば、６００ｍｍ未満である。構成要素（Ａ）は、少なくとも１０ｍｍ、例えば、少なくとも４０ｍｍの幅を有し、この幅は、好適には、円筒の軸と平行の方向において測定される。幅は、２００ｍｍ未満または１５０ｍｍ未満である。
【００１３】
第１の部材は、湾曲した構成要素（Ｂ）を含む。湾曲は規則的または変則的である。湾曲は、その範囲に亘って一定の曲率半径、または、その範囲に亘って異なる曲率半径を有する。構成要素（Ａ）は、部分的に円筒形、例えば、かまぼこ型である。構成要素（Ｂ）は、構成要素（Ａ）から、例えば、第１の部材の構成要素１つ分だけ離れている。構成要素（Ｂ）は、少なくとも５０ｍｍの、例えば、少なくとも１００ｍｍの曲率半径を有する。曲率半径は、１０００ｍｍ未満であり、例えば、６００ｍｍ未満である。構成要素（Ｂ）は、少なくとも１０ｍｍ、例えば、少なくとも４０ｍｍの幅を有し、この幅は、好適には、円筒の軸と平行の方向において測定される。幅は、２００ｍｍ未満または１５０ｍｍ未満である。
【００１４】
第１の部材は、湾曲した構成要素（Ｃ）を含む。湾曲は規則的または変則的である。湾曲は、その範囲に亘って一定の曲率半径、または、その範囲に亘って異なる曲率半径を有する。構成要素（Ａ）は、部分的に円筒形、例えば、かまぼこ型である。構成要素（Ｃ）は、構成要素（Ａ）および／または構成要素（Ｃ）から、例えば、第１の部材の他の構成要素１つまたは複数分だけ離れている。構成要素（Ｃ）は、少なくとも５０ｍｍの、例えば、少なくとも１００ｍｍの曲率半径を有する。曲率半径は、１０００ｍｍ未満であり、例えば、６００ｍｍ未満である。構成要素（Ｃ）は、少なくとも１０ｍｍ、例えば、少なくとも４０ｍｍの幅を有し、この幅は、好適には、円筒の軸と平行の方向において測定される。幅は、２００ｍｍ未満または１５０ｍｍ未満である。
【００１５】
第１の部材は、部分的に円錐台形、例えば、半円錐台状の構成要素（Ｄ）を含む。本明細書の文脈では、「半円錐台状」の用語は、好適には、円錐台の半分の形状を参照する。構成要素（Ｄ）は、構成要素（Ａ）、構成要素（Ｂ）、または構成要素（Ｃ）に隣接してもよい。構成要素（Ｄ）は、いずれの点においても少なくとも５０ｍｍの、例えば、少なくとも１００ｍｍの曲率半径を有する。曲率半径は、いずれの点においても１０００ｍｍ未満であり、例えば、６００ｍｍ未満である。構成要素（Ｄ）は、少なくとも１０ｍｍ、例えば、少なくとも４０ｍｍの幅を有し、この幅は、好適には、円筒の軸と平行の方向において測定される。幅は、２００ｍｍ未満または１５０ｍｍ未満である。
【００１６】
第１の部材は、部分的に円錐台形、例えば、半円錐台状の構成要素（Ｅ）を含む。構成要素（Ｅ）は、構成要素（Ａ）、構成要素（Ｂ）、または構成要素（Ｃ）に隣接してもよい。構成要素（Ｄ）から離れていてもよい。構成要素（Ｅ）は、いずれの点においても少なくとも５０ｍｍの、例えば、少なくとも１００ｍｍの曲率半径を有する。曲率半径は、いずれの点においても１０００ｍｍ未満であり、例えば、６００ｍｍ未満である。構成要素（Ｅ）は、少なくとも１０ｍｍ、例えば、少なくとも４０ｍｍの幅を有し、この幅は、好適には、円筒の軸と平行の方向において測定される。幅は、２００ｍｍ未満または１５０ｍｍ未満である。
【００１７】
第１の部材は、部分的に円錐台形、例えば、半円錐台状の構成要素（Ｆ）を含む。構成要素（Ｆ）は、構成要素（Ａ）、構成要素（Ｂ）、または構成要素（Ｃ）に隣接してもよい。構成要素（Ｆ）は、いずれの点においても少なくとも５０ｍｍの、例えば、少なくとも１００ｍｍの曲率半径を有する。曲率半径は、いずれの点においても１０００ｍｍ未満であり、例えば、６００ｍｍ未満である。構成要素（Ｆ）は、少なくとも１０ｍｍ、例えば、少なくとも４０ｍｍの幅を有し、この幅は、好適には、円筒の軸と平行の方向において測定される。幅は、２００ｍｍ未満または１５０ｍｍ未満である。
【００１８】
第１の部材は、構成要素（Ａ）、構成要素（Ｂ）、構成要素（Ｃ）、構成要素（Ｄ）、構成要素（Ｅ）、および構成要素（Ｆ）から選択される１対の隣接する構成要素の間に画定される外に向かった凸状の湾曲を含む。
【００１９】
第１の部材は、構成要素（Ａ）、構成要素（Ｂ）、構成要素（Ｃ）、構成要素（Ｄ）、構成要素（Ｅ）、および構成要素（Ｆ）から選択される１対の隣接する構成要素の間に画定される外に向かった凹状の湾曲を含む。
【００２０】
第１の部材は、上述したように複数の凹状の湾曲を含んでもよい。第１の部材は、上述したように複数の凸状の湾曲を含んでもよい。
第１の部材は、環状および／または半円の形状を有する構成要素（Ｇ）を含む。構成要素（Ｇ）は、第１の部材の延長軸の方向を向いている。構成要素（Ａ）、構成要素（Ｂ）、構成要素（Ｃ）、構成要素（Ｄ）、構成要素（Ｅ）、および構成要素（Ｆ）の少なくとも３つ、好ましくは、構成要素の各々が第１の部材の同じ延長軸に沿って湾曲する。
【００２１】
第１の部材は、構成要素（Ａ）、構成要素（Ｂ）、構成要素（Ｃ）、構成要素（Ｄ）、構成要素（Ｅ）、構成要素（Ｆ）、および／または構成要素（Ｇ）を画定するように好適に配置される、少なくとも３つ、少なくとも５つ、または、少なくとも７つの屈曲部（好適には、１２個よりも少ない屈曲部）を含んでもよい。屈曲部の各々は、第１のシートを５°〜９０°の範囲の角度において、例えば、１０°〜７５°で曲げた結果である。
【００２２】
一実施形態では、第１の部材は、軸、例えば、第１の部材の延長軸に対して対称である。別の実施形態では、第１の部材は、延長軸などの軸に対して非対称である。
第１の態様の方法は、
（ａ）第２の金属シートを選択する工程と、
（ｂ）前記第２のシートに成形処理が施され、これによって、前記カプセルの第２の部材を画定する工程と、を備える。
【００２３】
（ａ）の工程において、金属は、（ｉ）の工程において参照される金属のいずれの特徴を有してもよい。
（ａ）の工程において選択された第２の金属シートは、少なくとも１ｍｍ、好ましくは、少なくとも２ｍｍ、好ましくは、少なくとも２ｍｍの厚みを有する。厚みは、５ｍｍ未満である。第２のシートは、好ましくは、実質的に平面状である。好ましくは、その範囲に亘って実質的に一定の厚みを有する。
【００２４】
第２の金属シートは、少なくとも０．２５平方メートル（ｍ２）、少なくとも０．５ｍ２、または、少なくとも１ｍ２の表面積を有する。表面積は、４ｍ２未満である。
（ｂ）の工程では、好適には、この工程において画定される第２の部材の外面における領域を画定するための所定の形状を有する、好適には、ダイを使用して、第２のシートに成形処理が施される。成形処理では、第２のシートに対して好適に力を加えて、ダイの中に押し込み、これによって、第２のシートがダイの形状を取り入れる。第２のシートに力を加えてそれをダイの中に押し込むに際し、液体が使用されてもよい。成形処理は、第１のシートの成形について記述したものと同様であってよい。ハイドロフォーム成形が好ましい。
【００２５】
方法では、好ましくは、第２の部材を画定するために単一の金属シートが使用される。
第２の部材は、好ましくは、溶接線または溶接された領域を含まない。第２の部材は、好ましくは、一元である。第２の部材は、好ましくは、モノシリックである。第２の部材は、好ましくは、実質的に一定の厚みをその範囲に亘って有する。第２の部材は、好ましくは、少なくとも３つ、少なくとも４つ、少なくとも５つ、少なくとも６つ、または少なくとも７つの外に向かった（例えば、使用に際し第２の部材を組み入れるカプセルの外面を画定するための）湾曲した領域を含む。上述の湾曲した領域は、好ましくは、別個である。湾曲した領域のいくつかは、互いに隣接している。
【００２６】
１または複数の湾曲した領域の、好ましくは、各々の形状は、部分的に円であり、例えば、弓形（または、とりわけ、半円）である。
第２の部材は、湾曲した構成要素（Ａ）を含む。湾曲は規則的または変則的である。湾曲は、その範囲に亘って一定の曲率半径、または、その範囲に亘って異なる曲率半径を有する。構成要素（Ａ）は、部分的に円筒形、例えば、かまぼこ型である。
【００２７】
第２の部材は、湾曲した構成要素（Ｂ）を含む。湾曲は規則的または変則的である。湾曲は、その範囲に亘って一定の曲率半径、または、その範囲に亘って異なる曲率半径を有する。構成要素（Ａ）は、部分的に円筒形、例えば、かまぼこ型である。構成要素（Ｂ）は、構成要素（Ａ）から、例えば、第１の部材の構成要素１つ分だけ離れている。
【００２８】
第２の部材は、湾曲した構成要素（Ｃ）を含む。湾曲は規則的または変則的である。湾曲は、その範囲に亘って一定の曲率半径、または、その範囲に亘って異なる曲率半径を有する。構成要素（Ａ）は、部分的に円筒形、例えば、かまぼこ型である。構成要素（Ｃ）は、構成要素（Ａ）および／または構成要素（Ｃ）から、例えば、第２の部材の他の構成要素１つまたは複数分だけ離れている。
【００２９】
第２の部材は、部分的に円錐台形、例えば、半円錐台状の構成要素（Ｄ）を含む。構成要素（Ｄ）は、構成要素（Ａ）、構成要素（Ｂ）、または構成要素（Ｃ）に隣接してもよい。
【００３０】
第２の部材は、部分的に円錐台形、例えば、半円錐台状の構成要素（Ｅ）を含む。構成要素（Ｅ）は、構成要素（Ａ）、構成要素（Ｂ）、または構成要素（Ｃ）に隣接してもよい。構成要素（Ｄ）から離れていてもよい。
【００３１】
第２の部材は、部分的に円錐台形、例えば、半円錐台状の構成要素（Ｆ）を含む。構成要素（Ｆ）は、構成要素（Ａ）、構成要素（Ｂ）、または構成要素（Ｃ）と連続してもよい。
【００３２】
第２の部材は、構成要素（Ａ）、構成要素（Ｂ）、構成要素（Ｃ）、構成要素（Ｄ）、構成要素（Ｅ）、および構成要素（Ｆ）から選択される１対の隣接する構成要素の間に画定される外に向かった凸状の湾曲を含む。
【００３３】
第２の部材は、構成要素（Ａ）、構成要素（Ｂ）、構成要素（Ｃ）、構成要素（Ｄ）、構成要素（Ｅ）、および構成要素（Ｆ）から選択される１対の隣接する構成要素の間に画定される外に向かった凹状の湾曲を含む。
【００３４】
第２の部材は、上述したように複数の凹状の湾曲を含んでもよい。第２の部材は、上述したように複数の凸状の湾曲を含んでもよい。
第２の部材は、環状および／または半円の形状を有する構成要素（Ｇ）を含む。構成要素（Ｇ）は、第２の部材の延長軸の方向を向いている。構成要素（Ａ）、構成要素（Ｂ）、構成要素（Ｃ）、構成要素（Ｄ）、構成要素（Ｅ）、および構成要素（Ｆ）の少なくとも３つ、好ましくは、構成要素の各々が第２の部材の同じ延長軸に沿って湾曲する。
【００３５】
一実施形態では、第２の部材は、軸、例えば、第２の部材の延長軸に対して対称である。別の実施形態では、第２の部材は、延長軸などの軸に対して非対称である。
（ａ）の工程の第２のシートは、（ｉ）の工程において記載された第１のシートのいずれの特徴を有してもよい。第１のシートと第２のシートとは、同じであってもなくてもよい。
【００３６】
第２のシートに関連する（ｂ）の工程は、（ｉｉ）の工程において第１のシートに行われるいずれの特徴を含んでもよい。好ましくは、第１および第２のシートには、第１の部材および第２の部材を製造する実質的に同一の処理が施される。
【００３７】
説明したように（ｉｉ）の工程においてダイが使用されるとき、第１の部材および第２の部材の両方を作成するのに同じダイが使用されてもよい。
第１の部材および第２の部材は、好ましくは相補的である。第１の部材および第２の部材は、好ましくは、ともに勘合するように配置される。第１の部材および第２の部材の各々は、好適には、シェルを画定し（例えば、各々が全体の１／２を画定する）、これは、互いを固定して（例えば、方法の（ｉｉｉ）の工程において）カプセルの少なくとも一部を画定する。
【００３８】
第１および第２の部材が同一ではない場合、第１の部材は、第２の部材が有しない１以上の構造的特徴を含んでもよく、また、その逆でもよい。例えば、第１の部材は、打ち出し突起物、例えば、四角い打ち出し突起物を含んでいてもよく、第２の部材は、同一の打ち出し突起物を含まなくてもよい。
【００３９】
第１の部材は、好ましくは、非線形であり、かつ実質的に単一の面内において延在する第１の延長端部を含んでもよい。第１の部材は、好適には第１の延長端部と対蹠的に対向する第２の延長端部を含んでもよい。第２の延長端部は、非線形であり、かつ、好適には、第１の延長端部が延在する同じ面である単一の面において延在する。
【００４０】
第２の部材は、好ましくは、非線形であり、かつ実質的に単一の面内において延在する第１の延長端部を含んでもよい。第２の部材は、好適には第１の延長端部と対蹠的な第２の延長端部を含んでもよい。第２の延長端部は、非線形であり、かつ、好適には、第１の延長端部が延在する同じ面である単一の面において延在する。
【００４１】
方法の（ｉｉｉ）の工程では、第１の部材の第１および第２の延長端部は、好ましくは、第２の部材の第１および第２の延長端部に対して隣り合っており、好ましくは、隣り合った端部同士が好ましくは溶接によって好ましくはともに固定される。第１および第２の部材の第１および第２の端部の範囲に沿って延在する延長溶接線が画定される。溶接線は、実質的に対蹠的であり、かつ、単一の共通面内において延在する。
【００４２】
方法は、１以上の閉鎖部を第１の部材および／または第２の部材に固定して、実質的に閉じた容器を画定する工程を備えてもよい。例えば、方法は、第１および第２の部材を備えるアッセンブリの一方の端部において、または、その端部に隣接して、第１の端片、例えば、円板を溶接することを備えてもよい。方法は、第１および第２の部材を備えるアッセンブリの逆の端部において、または、その端部に隣接して、第２の端片、例えば、円板を溶接することを備えてもよい。
【００４３】
実質的に閉じた容器は、閉じた容器を見るに際し外部から視認可能な１０よりも少ない、８よりも少ない、６よりも少ない、または４よりも少ない溶接線を有してもよく、これは、容器の空所へのアクセスを可能するように配置されるオリフィスに関連する溶接線を除く。
【００４４】
方法は、第１および第２の部材を備えるアッセンブリ内に画定される空所内に構造体を配置することを含む。構造体は、円筒形の構成要素および／または円錐台形の構成要素を含む。
【００４５】
方法において、第１および第２の部材が溶接されるとき、溶接方法は、限定されるものではないが、タングステン不活性ガス（ＴＩＧ）溶接、金属不活性ガス（ＭＩＧ）溶接、または電子ビーム溶接を含む。カプセルの第１および第２の部材（好ましくは各部材）は、好ましくは、固定、例えば、溶接され、これによって、（例えば、ヘリウムに対して）気密性の封止がこれらの要素の間において画定される。
【００４６】
この方法によって作成されるカプセルは、好ましくは、カプセル内へのアクセスを可能にするための１以上のオリフィスを含んでもよい。カプセルは、粉末をその中に導入するためのオリフィスを含んでもよい。そのようなオリフィスは、好ましくは、本明細書中に記載されるようにカプセルにＨＩＰ加工が施される前に封止される。
【００４７】
本発明の第２の態様に応じて、第１の態様において説明されたカプセル自体が提供される。
カプセルは、好適には、１以上の他の部材に固定された第１の部材を備え、これによって、ＨＩＰ加工のためのカプセルの少なくとも一部が画定される。第１の部材および１以上の他の部材は、第１の態様に応じて説明された通りである。例えば、第１の部材は、好ましくは、溶接線または溶接された領域を含まず、および／または、実質的に一定の厚みをその範囲に亘って有し、および／または、少なくとも３つ、少なくとも４つ、少なくとも５つ、少なくとも６つ、または少なくとも７つの外に向かった湾曲した領域を含み、１以上の湾曲した領域の、好ましくは、各々の形状は、部分的に円であり、例えば、弓形である。
【００４８】
第１の態様に応じて説明したように、第１の部材は、各々が独立している、構成要素（Ａ）および／または構成要素（Ｂ）および／または構成要素（Ｃ）および／または構成要素（Ｄ）および／または構成要素（Ｅ）および／または構成要素（Ｆ）を含んでもよい。
【００４９】
第１の態様に応じて説明したように、第１の部材は、各々が独立している、複数の凹状の湾曲および／または複数の凸状の湾曲を含んでもよい。
第１の態様に応じて説明したように、第１の部材は、構成要素（Ｇ）を含んでもよい。
【００５０】
第１の部材は、構成要素（Ａ）、構成要素（Ｂ）、構成要素（Ｃ）、構成要素（Ｄ）、構成要素（Ｅ）、構成要素（Ｆ）、および／または構成要素（Ｇ）を画定するように好適に配置される、少なくとも３つ、少なくとも５つ、または、少なくとも７つの屈曲部（好適には、１２個よりも少ない屈曲部）を含んでもよい。屈曲部の各々は、第１のシートを５°〜９０°の範囲の角度において、例えば、１０°〜７５°で曲げた結果である。
【００５１】
１以上の他の部材は、好適には、第１の態様に応じて説明された第２の部材を含む。第１および第２の部材は、好ましくは、実質的に同一である。
カプセルは、第１および第２の部材を備えるアッセンブリ内に画定される空所内に構造体を含んでもよい。第１の態様に応じて説明されたように、構造体は、円筒形の部材および／または円錐台形の部材を含む。
【００５２】
カプセルにおいて、カプセルの第１および第２の部材（好ましくは各部材）は、好ましくは、固定、例えば、溶接され、これによって、（例えば、ヘリウムに対して）気密性の封止がこれらの要素の間において画定される。方法において、製造されるカプセルは、（例えば、ヘリウムに対して）気密性を有する。
【００５３】
カプセルは、好ましくは、カプセル内へのアクセスを可能にするための１以上のオリフィスを含んでもよい。カプセルは、粉末をその中に導入するためのオリフィスを含んでもよい。カプセルから空気を除去するためのオリフィスを含んでもよい。
【００５４】
本発明の第３の態様に応じて、部品（ＨＩＰ加工済み部品）を製造する方法が提供され、方法は、
（ｉ）第１および／または第２の態様に応じて説明したカプセルを選択する工程と、
（ｉｉ）カプセルにＨＩＰ加工を施す工程と、を備える。
【００５５】
（ｉｉ）の工程の前に、カプセルに対して、好適には気密性であることを確認するための試験が行われてもよい。これは、カプセルにおいて画定された空所へガス、例えば、ヘリウムを導入し（例えば、カプセルの外部からカプセルへのアクセスを提供するように配置される開口を通じて）、かつ、いくらかのガスがカプセルから漏れたかどうかを評価することを含む。
【００５６】
選択されたカプセルが粉末（ＸＸ）を含まない場合、方法は、カプセルの空所に粉末（ＸＸ）を導入する工程を備える。
カプセルは、好適には、空所に粉末（ＸＸ）を含み、好ましくは、所定の粉末（ＸＸ）充填重量および最適な詰め密度が達成されるように、振動させられてもよい。
【００５７】
（ｉｉ）の工程の前に、方法は、好ましくは、カプセル内、例えば、カプセル内に画定された空所を真空にする工程を備える。例えば、カプセル内へのアクセスを提供するために配置される真空装置の取り付けによって、カプセル内の真空が引かれる。カプセル内の真空化の後、方法は、好ましくは、カプセルを封止する工程、例えば、カプセルへのアクセスを提供するために配置された開口を閉じる工程を備える。
【００５８】
（ｉｉ）の工程は、好ましくは、ＨＩＰシステム内にカプセルを置いて、例えば、材料の壁の厚みおよび部材の全体の重量に基づいて、所定の時間、そのカプセルに所定の圧力（例えば、１００メガパスカル（ＭＰａ）から２００ＭＰａの間の範囲）および温度（５００℃から１２５０℃の間の範囲）を課すことを含む。
【００５９】
（ｉｉ）の工程は、好ましくは、粉末（ＸＸ）の１００％の密度を達成するために行われる。
（ｉｉ）の工程に続いて、方法は、好ましくは、熱処理のためにカプセルを従来型の熱処理炉内に置く工程を備え、続いて、部材の最適な材料の特性を達成するために、時効硬化または析出硬化が行われる。
【００６０】
（ｉｉ）の工程に続いて、好適には、固められ、かつ、ＨＩＰ加工済みの粉末（ＸＸ）を備える処理後部材を残すように、カプセルの部分（または好ましくは全体）が除去されてもよい。
【００６１】
上述したカプセルの部分の除去は、マッチングを行うことによる。有利には、除去は、例えば、酸によるエッチングを使用した溶解によるものである。第１の部材が除去されてもよい。第２の部材が除去されてもよい。カプセルに含まれるすべてのシート材料が除去されてもよい。
【００６２】
好適には、カプセルの部分の除去の後、部品に最低限の機械加工がなされる。カプセルは、近似正味形状を生成するように配置されるので、これが可能である。部品の外面領域の好適には５０％未満、好ましくは２５％未満、より好ましくは１０％未満が、例えば、最終部材に含まれないカプセルの部分の除去の後に機械により処理される。好ましくは、最終部材に含まれないカプセルの部分（例えば、材料シート）の除去の後、部品は、その形状を変化させるように構成されるいかなる処理も行われない。好ましくは、最終部材に含まれないカプセルの部分（例えば、材料シート）の除去の後、部品は、部品のいずれかの部分を、部品の他のいかなる部分よりも先に優先的に除去されるいかなる処理も行われない。
【００６３】
カプセルの部分を除去したのち、部品に、少なくとも部品の外部のアクセスが可能な面の実質的に全体を扱う処理が同じように行われる。例えば、処理は、研磨および／または洗浄処理を含む。
【００６４】
方法において作成される部材は、最終部材を画定し、これは、画定し、または、産業処理において使用される装置、機械、またはデバイスに使用される。
本発明の第４の態様に応じて、好ましくは、第３の態様において説明されたように作成されたＨＩＰ加工済み部品自体が提供される。ＨＩＰ加工済み部品は、その製造方法のために新規であると考えられる。例えば、ＨＩＰ加工済み部品は、そのＨＩＰ加工済み部品の外面において、画定された（または明らかな）、二つの平行で、軸上に延在する、完全に離された線または領域を含んでもよい。線または領域は、ＨＩＰ加工済み部品の長さの少なくとも７０％、少なくとも９０％、または少なくとも９８％に沿って延在してもよい。
【００６５】
ＨＩＰ加工済み部品は、例えば、円筒形であり、かつ、第１および第２の部材の対応する構成要素（Ａ）によって第１の態様の方法において画定される湾曲した領域（Ａ）を含んでもよい。
【００６６】
ＨＩＰ加工済み部品は、例えば、円筒形であり、かつ、第１および第２の部材の対応する構成要素（Ｂ）によって第１の態様の方法において画定される湾曲した領域（Ｂ）を含んでもよい。
【００６７】
ＨＩＰ加工済み部品は、例えば、円筒形であり、かつ、第１および第２の部材の対応する構成要素（Ｃ）によって第１の態様の方法において画定される湾曲した領域（Ｃ）を含んでもよい。
【００６８】
ＨＩＰ加工済み部品は、例えば、円錐台形であり、かつ、第１および第２の部材の対応する構成要素（Ｄ）によって第１の態様の方法において画定される湾曲した領域（Ｄ）を含んでもよい。
【００６９】
ＨＩＰ加工済み部品は、例えば、円錐台形であり、かつ、第１および第２の部材の対応する構成要素（Ｅ）によって第１の態様の方法において画定される湾曲した領域（Ｅ）を含んでもよい。
【００７０】
ＨＩＰ加工済み部品は、例えば、円錐台形であり、かつ、第１および第２の部材の対応する構成要素（Ｆ）によって第１の態様の方法において画定される湾曲した領域（Ｆ）を含んでもよい。
【００７１】
ＨＩＰ加工済み部品は、領域（Ａ）、領域（Ｂ）、領域（Ｃ）、領域（Ｄ）、領域（Ｅ）、および領域（Ｆ）から選択される１対の隣接する構成要素の間に画定される外に向かった凸状の湾曲を含む。
【００７２】
ＨＩＰ加工済み部品は、領域（Ａ）、領域（Ｂ）、領域（Ｃ）、領域（Ｄ）、領域（Ｅ）、および領域（Ｆ）から選択される１対の隣接する構成要素の間に画定される外に向かった凹状の湾曲を含む。
【００７３】
ＨＩＰ加工済み部品は、上述したように複数の凹状の湾曲を含んでもよい。ＨＩＰ加工済み部品は、は、上述したように複数の凸状の湾曲を含んでもよい。
ＨＩＰ加工済み部品は、好ましくは、十分に緻密である。
【００７４】
ここで説明されるいかなる発明または実施形態のいかなる態様のいかなる特徴も必要な変更を加えて、ここで説明される他のいかなる発明または実施形態のいかなる特徴と組み合わせされてもよい。
【００７５】
本発明の特定の実施形態は、例えば、添付の図面を参照して、以下に説明される。
【図面の簡単な説明】
【００７６】
【図１】ＨＩＰのためのカプセルの端面を示す図。
【図２】図１のＩＩ‐ＩＩ線に沿った断面図。
【図３】図１および図２のカプセルの斜視図。
【図４ａ】図１および図２のカプセルと同様のカプセルの外部の半分を示す側面図。
【図４ｂ】カプセルの内部管の半分を示す側面図。
【図４ｃ】（図４ｂと比較して図４ｃはより大きな尺度で提示されているが）図４ｂの管と協働するように配置されるカプセルの内部円錐部の半分を示す図。
【発明を実施するための形態】
【００７７】
図において、同一または類似する部品は、同一の参照番号を有する。
比較的複雑な形状の最終部材を製造するためのカプセル２は、その内部に内部円筒部６および内部円錐部８が固定されている一対の同一の外側部材４ａ，４ｂ（図３）を備える。図３に示すように、カプセルは、第１の端部円板１０によって一方の端部が、第２の端部円板１２によって反対側の端部が閉じられている。図４ａに示すカプセルの半分は、図３に示すそれに類似するが、図４ａでは、カプセルが第１および第２の端部円板（１０，１２）を備えないが、代わりに、端部として振る舞う半円形状部１２１，１２３を備える点において相違する。再び図３を参照すると、カプセルの中に金属粉末を導入し、および／または、熱間等方圧加圧（ＨＩＰ）に先立ってカプセル内を真空にするためのそれぞれの管１３，１５，１７，１９，２１が端部円板１０を通じて延在している。カプセル２の設計は、有限要素解析（ＦＥＡ）の補助とともに製造し、これによって、カプセルを使用して製造される最終部材が最適化される。
【００７８】
カプセルの特徴およびその使用は、以下にさらに詳細に説明される。
外側部材４ａは、単一の冷間圧延鋼シートから作成される。この部材は、一元であり、溶接線を含まない。部材４ａは、ダイ成形法によって作られる。ハイドロフォーム成形は、ダイ成形の１つの種類であり、高圧油圧（水圧）流体を使用して、周辺温度（例えば、約２３°Ｃ）で鋼シートをダイに押し付ける。曲げ成形も類似するが、鋼がダイの形状を取り入れるためにシート状の鋼をダイに促すのに用いられる、流体を含む袋を使用する点において異なる。
【００７９】
外側部材４ａは、単一の鋼シートにおいて画定される比較的複雑な形状を有する。その端部、隣接端部円板１２（または、端部として振る舞っている１２１）において、部材４ａは、実質的にかまぼこ型の形状の壁領域２０を備える。図２に示すものにおいて左の方へ移動すると、半円錐台状領域２２が壁領域２０に隣接し、かつ、その外面は、壁領域２０の外面に対して内側に約２２５°の鈍角で傾斜している。対応する領域２０，２２の間に、平滑な外に向かった凸状の湾曲２３が存在する。次いで、実質的にかまぼこ型の形状を有し、円錐領域２２に対して約１３５°の角度を画定する外面を有する壁領域２４が存在し、対応する領域の間に、平滑な外に向かった凹状の湾曲２５が存在する。
【００８０】
壁領域２４は、半円錐台状領域２８に隣接しており、半円錐台状領域２８の外面は、壁領域２４の外面に対して約１３５°の角度で傾斜している。平滑な外に向かった凹状の湾曲２９が領域２４，２８の間に画定される。
【００８１】
壁領域２８は、実質的にかまぼこ型の形状であり、かつ、領域２８に対して約２２５°の角度を画定する外面を有する壁領域３０に隣接しており、平滑な外に向かった凹状の湾曲３２が対応する領域の間に存在する。
【００８２】
外側部材４ａの形状は、前端部円板１０（または端部として振る舞う１２３）と壁領域３０との間において、比較的より複雑である。外側部材４ａは、一方の端部において領域３０に隣接する半円錐台状領域３４を備える。反対側の端部において、径方向に延在する半環状領域３６に隣接し、次に、半環状領域３６は、半円錐台状領域３８と連続する。領域３８は、かまぼこ型領域４０に隣接する。
【００８３】
部材４ａの領域３０と円板１０（または、端部として振る舞う１２３）との間において、領域間に凸状と凹状の湾曲を有する一連の短い領域が存在することが理解される。
カプセルの外側部材４ｂは、外側部材４ａと同一である。外側部材４ａ，４ｂは、ともに、ＨＩＰ処理においてカプセル２を使用して作成される最終部材の径方向に外に向かっている表面の大部分および／または実質的に全体を画定するように配置される同一の半分を表す。
【００８４】
カプセル２において、内部円筒部６および内部円錐部８は所定の場所に溶接される。次いで、２つの外側部材４ａ，４ｂは、隣り合っており、互いに溶接されることによって、実質的に直線の、軸上に延在する、直径方向に対向する溶接継ぎ目４２ａ，４２ｂ（図３）がカプセル２の外側に画定される。
【００８５】
カプセル２が、溶接されて画定される独立した領域、例えば領域２０，２４，２８，３０，３４，３６，３８，４０を備える同等のカプセルよりも有意により速やかに組み立てられることが理解されるべきである。さらに、カプセル２を組み立てるために使用される溶接継ぎ目の数および／または長さの合計は、有利には、画定する複数の独立した領域、例えば領域２０，２４，２８，３０，３４，３６，３８，４０を備える同等のカプセルにおけるものよりも有意に少ない
溶接継ぎ目の数を最小にすることは、カプセルが製造中に受ける熱量を最小にすることも助ける。溶接は、いずれかの溶接および／または溶接されたいずれの部分の形状を歪ませることがある熱をカプセルに当てる。したがって、（複雑な形状を取り入れている）外側部材４ａ，４ｂを使用することは、カプセル、結果的には、カプセルを使用して成形される最終部材における公差を向上させることを助ける。
【００８６】
さらに、溶接の数を最小にすることは、各々の溶接に関連付けられた誤りの度合いに起因してカプセルに導入される総合的な誤りを最小にし、しがたって、設計パラメータから外れているために溶接後検査において不合格となるカプセルの数を低減させる。
【００８７】
要求される溶接継ぎ目の複雑さを低減することによって、製造されるカプセルは、脆弱かつ潜在的な欠陥による影響を受けることが低減されることも認められる。例えば、上述されるように、外側部材４ａ（および同一の外側部材４ｂ）は、前端部円板１０（または端部として振る舞う１２３）と壁領域３０との間において、比較的複雑である。そのような複雑さを画定するために独立した領域を溶接することは時間を費やすものであるし、いずれかの不完全な溶接は、次に、不完全なカプセルに導く。したがって、複雑な溶接継ぎ目を回避（または少なくともその数／長さを低減）し、説明したように外側部材４ａ，４ｂを提供することによって、有利となる。
【００８８】
カプセル２の構築の後、真空線を１以上の管１３，１５，１７，１９，２１に接続することによって真空にされ、次いで、気密性を確実にするためにヘリウム漏れ試験が行われる。次に、１以上の管を通じて金属粉末が充填される。
【００８９】
金属粉末は、限定されるものではないが、オーステナイト系、フェライト系、マルテンサイト系の等級を含むステンレス鋼、二相鋼およびスーパー二相鋼、ニッケル（Ｎｉ）、チタン（Ｔｉ）、コバルト・クロム（ＣｏＣｒ）合金、ならびに金属基複合材料合金から選択される。金属粉末は、カプセル２において画定された空所の容積の１００％を充填してもよい。充填する粉末の重量は、カプセルの設計および金属粉末の粒度分布に基づいて計算される。所定の粉末充填重量および最適な粉末詰め密度が達成されるように、金属粉末がカプセルに充填される。
【００９０】
カプセル２が充填された後、管のうちの１つに真空線を接続することによって封入空気を空にして真空にする。次いで、アッセンブリを封止するために管がカールされる。
次いで、カプセル２は、ＨＩＰシステム内に置かれ、所定の時間、所定の温度および圧力が課されることによって、ＨＩＰが施される。
【００９１】
ＨＩＰの後、カプセルは、所定の時間、所定の温度において、熱処理炉内に置かれて、最終部材のための最適な材料の特性を達成する。
ＨＩＰの後、最終部材に含められないカプセルの部分が除去される。これは、ＨＩＰ加工後のアッセンブリを様々な酸に浸けること、および、アッセンブリを包む鋼シートを適切な時間だけ溶解し除去する工程によって行われてもよい。とりわけ、外側部材４ａ，４ｂが溶解され除去される。ＨＩＰ加工がされた後、金属粉末は、十分に緻密であり、均一な細粒形を有する。
【００９２】
カプセル自体に関連する利点に加えて、外側部材４ａ，４ｂを使用して作成された最終部材もまたは利点を示す。これに関して、最終部材は、非常に厳格な公差を有するカプセルを使用して作成されるので、最終部材も同様に厳格な公差を有する。さらに、部材を作成するために使用される公知の方法が用いられる場合と比較すると、ＨＩＰ後、要求される機械の数が低減される。これは、例えば、述べたように、丸みを帯びた端部および／または所定の半径の角部を画定することができるということによる。
【００９３】
外側部材４ａ，４ｂの使用はまた、最終部材における溶接の痕跡を低減することも助ける。例えば、カプセルにおけるいくつかの溶接部が平行なフランジによって結合される公知の方法において、フランジは製造中に粉末により充填されるいくつかの空間を当然に含むので、溶接の痕跡が最終部材において明確に視認される。そのような溶接の痕跡は、ここで説明される処理を使用することによって最小化される。
【００９４】
最終部材は、その部材の外面において、画定された（または明らかな）、二つの平行で、軸上に延在する、完全に離された線または領域を含んでもよいので、上述した処理を使用して作成された最終部材の検査によって、最終部材が同一の外側部材４ａ，４ｂを使用して作成されていることを確認することが可能である。
【００９５】
有利には、カプセルの部分の成形を可能にするためのダイ、例えば、外側部材４ａ，４ｂが作成されると、そのダイは、カプセルのための複数の同一の部材を製造するために複数回使用されてもよく、次に、そのカプセルは、複数の同一の最終部材を製造するために使用される。こうして、上述した方法は、従来よりもさらに整合性があるカプセルおよび最終部材の製造を可能にする。
【００９６】
本発明は、上述した実施形態の詳細に限定されない。本発明は、本明細書（付帯する請求項、要約書、及び図面を含む）において開示された特徴のいずれか１つ、または、いずれかの新規な組み合わせ、また、開示された工程、いずれかの方法、または、処理のいずれかの新規な１つ、または、いずれかの組み合わせにも及ぶ。
【図１】
2021521348.tif 000003
【図２】
2021521348.tif 000004
【図３】
2021521348.tif 000005
【図４ａ】
2021521348.tif 000006
【図４ｂ】
2021521348.tif 000007
【図４ｃ】
2021521348.tif 000008
【国際調査報告】
2021521348.tif 000009
2021521348.tif 000010
2021521348.tif 000011